Способ получения декоративного глазурного покрытия на поверхности керамического изделия
METHOD FOR OBTAINING DECORATIVE GLAZE COATING ON SURFACE OF CERAMIC ARTICLE

Изобретение относится к производству керамических художественных изделий.
Известен способ получения декоративного глазурного покрытия на поверхности керамического изделия, включающий последовательное нанесение двух слоев глазурной суспензии, причем верхний слой глазурной суспензии, содержащий вызывающую его усадку добавку пластичной глины или гидрата глинозема, наносят на нижний слой после его сушки и обжига. Во время сушки и обжига верхнего слоя глазурной суспензии он дает усадку, вследствие чего трескается и разрывается [1].
Такая технология получения декоративного глазурного покрытия на поверхности керамического изделия требует двукратного обжига.
Задачей изобретения является упрощение способа получения декоративного глазурного покрытия на поверхности керамического изделия.
Технический результат достигается тем, что по способу получения декоративного глазурного покрытия на поверхности керамического изделия, включающему последовательное нанесение двух слоев глазурной суспензии, сушку, обжиг, перед нанесением нижнего слоя глушеной глазурной суспензий в нее вводят просеянный через сито №008 карбид кремния в количестве 0,5-5% от массы суспензии, причем температура начала размягчения верхнего слоя прозрачной глазурной суспензии на 30-50°С ниже температуры размягчения нижнего слоя. Нижний слой глазури наносят окунанием или поливом, а верхний - напылением.
Способ поясняется следующими примерами.
1. Подготавливают глазурные суспензии с влажностью 43-50%, например глушеной глазури синего (температура начала размягчения 700°С) цвета и прозрачной бесцветной (температура начала размягчения 670°С) глазури. В глазурную суспензию синего цвета вводят просеянный через сито №008 карбид кремния в количестве 0,5% от ее массы. На поверхность керамического изделия (плитки) наносят (поливом) слой глазурной суспензии синего цвета, сушат, после чего наносят (напыляют) слой прозрачной глазурной суспензии. Затем осуществляют сушку и обжиг изделия при температуре 870°С. При обжиге за счет частичного разложения карбида кремния оба слоя глазури деформируются.
2. Подготавливают глазурные суспензии с влажностью 43-50%, например глушеной глазури черного (температура начала размягчения 720°С) цвета и прозрачной зеленого цвета (температура начала размягчения 670°С) глазури. В глазурную суспензию черного цвета вводят просеянный через сито №008 карбид кремния в количестве 5% от ее массы. На поверхность керамического изделия (тарелки) наносят (окунанием) слой глазурной суспензии черного цвета, сушат, после чего наносят (напыляют) слой прозрачной зеленой глазурной суспензии. Затем осуществляют сушку и обжиг изделия при температуре 950°С. При обжиге за счет частичного разложения карбида кремния оба слоя глазури деформируются.
Предложенный способ не сложен, предусматривает однократный обжиг керамических изделий.
Источники информации
1. Гехт Г. Керамика. Л.-М.: Главная редакция химической литературы, 1938. - С.374.